(57)【特許請求の範囲】
【請求項１】
注射用インテリジェントゲルの製造方法であって、
疎水性或いは親・疎水性両性改質を経た０.１〜１０％（ｗ／ｖ）のキトサン溶液を提供するステップと、
４〜２０℃の低温下で前記キトサン溶液中に０.１〜１０％（ｗ／ｖ）の塩基性構造安定剤（ｂａｓｉｃ  ｓｔｒｕｃｔｕｒａｌ  ｓｔａｂｉｌｉｚｅｒ）及び８０〜９９.５％（ｗ／ｖ）の希釈溶液を加え、ｐＨ値を５〜９に調整し、中性に近いキトサンゾル（ｓｏｌ）を形成し、前記キトサンゾルの温度が低温から３０〜４０℃に再び上昇した時、固状のキトサンゲル（ｇｅｌ）を形成するステップと、を含み、
前記塩基性構造安定剤はゲニピン（ｇｅｎｉｐｉｎ）、β-グリセロリン酸ナトリウム、炭酸水素ナトリウム（ＮａＨＣＯ3）或いはその組合せの中の１つであることを特徴とする注射用インテリジェントゲルの製造方法。
【請求項２】
前記ｐＨ値を調整するステップ中で、さらに水或いは水と油類の混合物を溶剤として加え、前記油類はジメチル・スルホキシド（ＤＭＳＯ）、アルコール（ａｌｃｏｈｏｌ）、グリコール（ｇｌｙｃｏｌ）、或いはグリセリン（ｇｌｙｃｅｒｉｎ）であることを特徴とする、請求項１に記載の注射用インテリジェントゲルの製造方法。
【請求項３】
前期キトサン溶液は、除去分子量５０ｋＤａ〜２５０ｋＤａ、脱アセチル化９５％のキトサン粉末で生成することを特徴とする、請求項１に記載の注射用インテリジェントゲルの製造方法。
【請求項４】
前記キトサン溶液はハロ酢酸類を用いて親水性改質を行い、前記ハロ酢酸類はクロロ酢酸、ジクロロ酢酸、トリクロロ酢酸、モノブロモ酢酸、ジブロモ酢酸、或いはブロモクロロ酢酸であることを特徴とする、請求項１に記載の注射用インテリジェントゲルの製造方法。
【請求項５】
前記キトサン溶液は炭素数２〜１２の長炭素鎖の酸無水物を用いて疎水性改質を行い、前記酸無水物は無水酢酸或いはヘキサン酸無水物であることを特徴とする、請求項１に記載の注射用インテリジェントゲルの製造方法。
【請求項６】
前記キトサンゾルを形成する前記ステップの後、前記キトサンゾルと薬物分子を覆う磁気感受性ナノカプセル（ｎａｎｏｃａｐｓｕｌｅ）を混合するステップをさらに含むことを特徴とする、請求項１に記載の注射用インテリジェントゲルの製造方法。
【請求項７】
前記磁気感受性ナノカプセルは酸化鉄のコアで前記薬物分子を覆い、前記コアの外層にコーティングを施して外殻とし、前記外殻はシリカ或いキチンであり、前記コアは酸化鉄とポリビニル・アルコールの複合構造であり、前記薬物分子は抗癌剤（ａｎｔｉ−ｃａｎｃｅｒ  ｄｒｕｇｓ）、ペプチド（ｐｅｐｔｉｄｅｓ）、或いはたんぱく質（ｐｒｏｔｅｉｎｓ）であることを特徴とする、請求項６に記載の注射用インテリジェントゲルの製造方法。
【請求項８】
前記磁気感受性ナノカプセルの直径は５０〜２００ナノメートル（ｎｍ）であることを特徴とする、請求項６に記載の注射用インテリジェントゲルの製造方法。
【請求項９】
請求項１に記載された方法で製造した注射用インテリジェントゲル。
【請求項１０】
注射用インテリジェントゲルの製造方法であって、
疎水性或いは親・疎水性両性改質を経た０.１〜１０％（ｗ／ｖ）のキトサン溶液を提供するステップと、
前記キトサン溶液中に０.１〜１０％（ｗ／ｖ）の高分子電解液及び８０〜９９.５％（ｗ／ｖ）の希釈溶液を加え、ｐＨ値を５〜９に調整し、中性に近いのキトサンゾル（ｓｏｌ）を形成するステップと、
前記キトサン溶液中にカルシウムイオン（Ｃａ2+）或いは調整酸性溶液を加え、固状のキトサンゲル（ｇｅｌ）を形成するステップと、を含み、
前記高分子電解液がアルギン酸塩であることを特徴とする注射用インテリジェントゲルの製造方法。
【請求項１１】
前記ｐＨ値を調整するステップ中で、さらに水或いは水と油類の混合物を溶剤として加え、前記油類はジメチル・スルホキシド（ＤＭＳＯ）、アルコール（ａｌｃｏｈｏｌ）、グリコール（ｇｌｙｃｏｌ）、或いはグリセリン（ｇｌｙｃｅｒｉｎ）であることを特徴とする、請求項１０に記載の注射用インテリジェントゲルの製造方法。
【請求項１２】
前期キトサン溶液は、除去分子量５０ｋＤａ〜２５０ｋＤａ、脱アセチル化９５％のキトサン粉末で生成することを特徴とする、請求項１０に記載の注射用インテリジェントゲルの製造方法。
【請求項１３】
前記キトサン溶液はハロ酢酸類を用いて親水性改質を行い、前記ハロ酢酸類はクロロ酢酸、ジクロロ酢酸、トリクロロ酢酸、モノブロモ酢酸、ジブロモ酢酸、或いはブロモクロロ酢酸であることを特徴とする、請求項１０に記載の注射用インテリジェントゲルの製造方法。
【請求項１４】
前記キトサン溶液は炭素数２〜１２の長炭素鎖の酸無水物を用いて疎水性改質を行い、前記酸無水物は無水酢酸或いはヘキサン酸無水物であることを特徴とする、請求項１０に記載の注射用インテリジェントゲルの製造方法。
【請求項１５】
前記キトサンゾルを形成する前記ステップの後、前記キトサンゾルと薬物分子を覆う磁気感受性ナノカプセル（ｎａｎｏｃａｐｓｕｌｅ）を混合するステップをさらに含むことを特徴とする、請求項１０に記載の注射用インテリジェントゲルの製造方法。
【請求項１６】
前記磁気感受性ナノカプセルは酸化鉄のコアで前記薬物分子を覆い、前記コアの外層にコーティングを施して外殻とし、前記外殻はシリカ或いはキチンであり、前記コアは酸化鉄とポリビニル・アルコールの複合構造であり、前記薬物分子は抗癌剤（ａｎｔｉ−ｃａｎｃｅｒ  ｄｒｕｇｓ）、ペプチド（ｐｅｐｔｉｄｅｓ）、或いはたんぱく質（ｐｒｏｔｅｉｎｓ）であることを特徴とする、請求項１５に記載の注射用インテリジェントゲルの製造方法。
【請求項１７】
前記磁気感受性ナノカプセルの直径は５０〜２００ナノメートル（ｎｍ）であることを特徴とする、請求項１５に記載の注射用インテリジェントゲルの製造方法。
【請求項１８】
請求項１０に記載された方法で製造した注射用インテリジェントゲル。
【発明の詳細な説明】
【技術分野】
【０００１】
本発明は注射用ゲル及びその製造方法に関するものであって、特に人体への注射に適用され、長時間作用及び段階性の放出効果を有する薬物キャリアの注射用インテリジェントゲル及びその製造方法に関するものである。
【背景技術】
【０００２】
一般の注射用ゲル（例えば、ヒアルロン酸）は価格が非常に高く、応用上一定の制限があり、保湿及び美容手術の充填物を主としている。医用生体工学においては、キトサン（キチン）をゲルにしたものは既にあるが、単なる注射用に過ぎず、主な用途は細胞を運搬する骨修復材或いは人体の潤滑剤として用いられる。
【０００３】
キトサンはキチンがもととなっており、キトサンの溶解性がキチンの応用範囲を広げている。このように、近年では、キトサンを基質とした生物医用材料が次第に注目されており、多くの製品が研究開発されている。しかし、キトサンは水に溶けにくく、吸水性も悪いため、ｐＨ値が中性に近づく環境では沈殿し、固体ヒドロゲルを形成せず、生物医学の応用においてより制限を受ける。現在、注射用のキトサンを薬物キャリアとする研究は少なく、全て未改質のキトサン材料に関するもののみで、特性の更なる進歩は見られず、薬物放出の制御性を付与することができない。つまり、即時性の病状に対して最も適時性の高い抑制と制御を与えることができないのである。
【発明の概要】
【発明が解決しようとする課題】
【０００４】
以上の問題を顧みて、本発明の主な目的は注射用インテリジェントゲル及びその製造方法を提供することである。改質後のキトサンは熱に敏感である特性を有し、低温下で注射でき、温度が再び上昇した後人体中で固化するキトサンゲルを形成し、薬物分子を覆う磁気感受性ナノカプセルを結合し、非接触力式の外部磁場、電場、超音波刺激で内部で覆われた薬物分子の放出を制御し、即時的な放出制御を掌握できるだけでなく、患者の生活に大きな利便性をもたらすことができる。
【０００５】
本発明のもう１つの目的において提供する注射用インテリジェントゲル及びその製造方法は、例えばアルギン酸塩の高分子電解液を利用して改質後のキトサンは可流動状態のキトサンゾルを形成し、カルシウムイオン或いは調整酸性溶液を加えた後固化のキトサンゲルに変化し、注射可能となり、薬物を覆う磁気感受性ナノカプセルを結合し、非接触力式の外部磁場、電場、超音波刺激で内部で覆われた薬物分子の放出を制御し、即時的な放出制御を掌握できるだけでなく、患者の生活に大きな便利性をもたらすことができる。
【課題を解決するための手段】
【０００６】
上述の目的を達成するために、本発明が提供する注射用インテリジェントゲル及びその製造方法は、疎水性或いは親・疎水性両性改質を経た０.１〜１０％（ｗ／ｖ）のキトサン溶液を提供し、４〜２０℃の低温下でキトサン溶液中に０.１〜１０％（ｗ／ｖ）の塩基性構造安定剤と８０〜９９.５％（ｗ／ｖ）の希釈溶液を加え、ｐＨ値を調整し、中性に近いキトサンゾルを形成し、キトサンゾルの温度が低温から３０〜４０℃に再び上昇した時、固状のキトサンゲルを形成するステップを含む。
【０００７】
本発明に基づき製造した注射用インテリジェントゲルは、そのｐＨ値を人体に近い値にまで調整し、温度に敏感であるため注射可能になる特性を実現し、低温では可流動状態のキトサンゾルになり、温度が再び上昇したら不可流動状態のキトサンゲルになることができる。注射用インテリジェントゲルを生成後、簡単な攪拌によって薬物を覆う磁気感受性ナノカプセルを混合し、非接触力制御によって長時間作用及び段階性の薬物放出を可能にする医療素子が得られる。他にも、注射用インテリジェントゲルは手術の必要無く人体内に放置することができ、生物分解可能なので、旧式の生物医療素子のような手術で取り出すときの二次傷害を回避できる。このため、医用生体工学、慢性疾患、美容充填物等の分野で極めて利用性が高い。
【０００８】
また、本発明が提供する注射用インテリジェントゲル及びその製造方法は、疎水性或いは親・疎水性両性改質を経た０.１〜１０％（ｗ／ｖ）のキトサン溶液を提供し、キトサン溶液中に０.１〜１０％（ｗ／ｖ）の高分子電解液及び８０〜９９.５％（ｗ／ｖ）の希釈溶液を加え、ｐＨ値を調整し、中性に近いのキトサンゾルを形成し、続いて、キトサン溶液中にカルシウムイオン（Ｃａ2+）或いは調整酸性溶液を加え、固状のキトサンゲルを形成するステップを含む。この製造によって生成した注射用インテリジェントゲルはキトサン／アルギン酸塩のそれぞれの混合後、即時にゲル状態を形成し、注射可能な特性を有するだけでなく、更に進んで薬物を覆う磁気感受性ナノカプセルと結合し、非接触力によって長時間且つ段階性の薬物放出を行う。インテリジェントゲルの機械的性質（ｓｔｏｒａｇｅ  ｍｏｄｕｌｕｓ）と筋肉のサイズは近く、且つ筋肉組織間との相互適合性は比較的優れており、人体の移動或いは行動パターンによりナノゲル構造の損傷が生じるとき、自己治癒によってもともとの薬物放出メカニズムを保持でき、人体活動の影響を受け難い。このため、医用生体工学、慢性疾患、美容充填物等の分野で広く応用できる。
【発明の効果】
【０００９】
本発明に基づき製造した注射用インテリジェントゲルは、注射可能な特性以外に、キトサンは特殊な改質を経て、従来のキトサンゲルよりも優れた保水性を有する。また、本発明は注射用インテリジェントゲル中に磁気感受性ナノカプセルを加えることで、薬物の作用を保存する。ナノ粒子或いは薬物分子が人体組織中に固定される以外にも、非接触式の外部磁場、電場、超音波刺激により、内部で覆われた薬物分子を制御して長時間作用及び多段階式の薬物放出を行う。本発明の特性は、慢性疾患の治療に用いることができ、口服、皮下注射、筋肉注射、直腸注射、或いは腹膜注射方式による投薬を可能にする。
【００１０】
他にも、注射用インテリジェントゲルは手術の必要無く人体内に放置することができ、生物分解可能で、この特性は生物の体内でその分解速度を自然或いは外部により制御することができ、旧式の生物医療素子のような手術で取り出すときの二次傷害を回避できる。このため、医用生体工学、慢性疾患、美容充填物等の分野で極めて利用性が高い。
【図面の簡単な説明】
【００１１】
【図１】本発明が提供する注射用インテリジェントゲルの製造方法のフローチャートである。
【図２】本発明が提供するもう１種類の注射用インテリジェントゲルの製造方法のフローチャートである。
【図３】本発明が提供する注射用インテリジェントゲルの段階性の磁場刺激下における薬物放出の紫外−可分光器計測結果であり、４０．１キロヘルツ（ｋＨｚ）の磁場強度の下での、反復切換（ｏｎ−ｏｆｆ）反応パターンである。
【図４】本発明が提供する注射用インテリジェントゲルの流動特性図である。
【図５】本願の参考写真である。
【発明を実施するための形態】
【００１２】
本発明の目的、特徴、その他の効果の更なる理解のために、以下に図面を参照しながら詳しく説明する。
【００１３】
図１は本発明が提供する注射用インテリジェントゲルの製造方法のフローチャートである。
【００１４】
まず、ステップＳ１００では、疎水性或いは親・疎水性両性改質を経た０.１〜１０％（ｗ／ｖ）のキトサン溶液を提供する。本発明中では、除去分子量５０ｋＤａ〜２５０ｋＤａ、脱アセチル化９５％のキトサン粉末を使用し、ハロ酢酸類を用いて親水性改質を行い、炭素数２〜１２の長炭素鎖の酸無水物を用いて疎水性改質を行う。ハロ酢酸類は例えばクロロ酢酸、ジクロロ酢酸、トリクロロ酢酸、モノブロモ酢酸、ジブロモ酢酸、或いはブロモクロロ酢酸である。酸無水物は例えば無水酢酸或いはヘキサン酸無水物である。改質したキトサン溶液は負電荷ゼタ電位（ｎｅｇａｔｉｖｅ  ｃｈａｒｇｅ  ｚｅｔａ  ｐｏｔｅｎｔｉａｌ）、生物分解性及び自己組織化（ｓｅｌｆ−ａｓｓｅｍｂｌｅ）によりミセルを形成する能力を有する。
【００１５】
そしてステップＳ２００では、４〜２０℃の低温下でキトサン溶液中に０.１〜１０％（ｗ／ｖ）の塩基性構造安定剤（ｂａｓｉｃ  ｓｔｒｕｃｔｕｒａｌ  ｓｔａｂｉｌｉｚｅｒ）を加える。その塩基性構造安定剤は例えばゲニピン（ｇｅｎｉｐｉｎ）、β-グリセロリン酸ナトリウム、炭酸水素ナトリウム（ＮａＨＣＯ3）或いはその組合せの中の１つである。このステップでは、キトサン溶液の溶剤は、水或いは水と油類の混合物から組成でき、８０〜９９.５％（ｗ／ｖ）の希釈溶液中に１〜２０％の有機溶剤（油類）を加える。油類は例えばジメチル・スルホキシド（ＤＭＳＯ）、アルコール（ａｌｃｏｈｏｌ）、グリコール（ｇｌｙｃｏｌ）、或いはグリセリン（ｇｌｙｃｅｒｉｎ）である。
【００１６】
上述の比率に基づいて、ｐＨ値を５〜９の範囲に調整し、人体に近いｐＨ値の注射用インテリジェントゲルを生成できる。温度感知が４〜２０℃の低温時は、注射用インテリジェントゲルは可流動状態のキトサンゾル（ｓｏｌ）になり、注射可能な特性を得られる。キトサンゾルが低温から３０〜４０℃の人体体温近い温度に戻ったとき、不可流動状態（固状）のキトサンゲル（ｇｅｌ）になる。
【００１７】
また、図２は本発明が提供するもう１種類の注射用インテリジェントゲルの製造方法のフローチャートである。
【００１８】
ステップＳ１００の後、Ｓ３００ではキトサン溶液中に０.１〜１０％（ｗ／ｖ）の高分子電解液を加える。高分子電解液は例えばアルギン酸塩である。上述の高分子電解液は負電荷ゼタ電位をもたらすとともに可分解性を有し、中性環境の下で溶解し、キトサン溶液と混合するとき固体コロイド或いは沈殿を形成しない。このステップでは、キトサン溶液の溶剤は、水或いは水と油類の混合物から組成でき、８０〜９９.５％（ｗ／ｖ）の希釈溶液中に１〜２０％の有機溶剤（油類）を加える。油類は例えばジメチル・スルホキシド（ＤＭＳＯ）、アルコール（ａｌｃｏｈｏｌ）、グリコール（ｇｌｙｃｏｌ）、或いはグリセリン（ｇｌｙｃｅｒｉｎ）である。前述の比率に基づいて、ｐＨ値を５〜９の範囲に調整し、人体に近いｐＨ値の注射用インテリジェントゲルを生成できる。このとき、注射用インテリジェントゲルは可流動状態のキトサンゾルになり、注射可能な特性を得られる。
【００１９】
ステップＳ４００では、キトサン溶液中にカルシウムイオン（Ｃａ2+）或いは調整酸性溶液を加え、キトサンゲルゾルは不可流動体（固状）のキトサンゲル（ｇｅｌ）に変化する。
【実施例】
【００２０】
以下に本発明の注射用インテリジェントゲルの製造方法の具体実施例の詳細を説明する。
【００２１】
まず、親・疎水性の両性改質をしたキトサン（Ａｍｐｈｉｐｈｉｌｉｃ  Ｃｈｉｔｏｓａｎ，ＣＨＣ）粉末を合成する。そのステップは以下のとおりである。
１.  １０００ｍｌの三角フラスコに２０ｇのキトサン（ｃｈｉｔｏｓａｎ）を入れ、２００ｍｌのイソプロパノール（Iｓｏｐｒｏｐａｎｏｌ）を加えて３０分間攪拌すると、上澄み液ができる。
２.  次に、５分ごとに５ｍｌ１３.３Ｎの水酸化ナトリウム（ＮａＯＨ）溶液を加え、合計１０回５０ｍｌを加える。
３.  ３０分間攪拌した後、１００ｇのクロロ酸を５等分に分け５分以内にフラスコに加えるが、このとき加える速度が速すぎてクロロ酸の溶解が不完全にならないよう気をつける。
４.  油浴を６０℃まで加熱する。４時間反応させた後、吸気濾過方式で生成物を収集し、水とメチルアルコール（体積比１：９）で生成物を濾過しながら洗浄する。
５.  続けて、６０℃のオーブン内で１日加熱乾燥させる。生成物は白色又は黄色がかった帯淡黄色のＮ．Ｏ-カルボキシメチルキトサン（Ｎ．Ｏ−ｃａｒｂｏｘｙｍｅｔｈｙｌ  ｃｈｉｔｏｓａｎ，ＮＯＣＣ）であり、水に溶ける。
６.  ４ｇのＮＯＣＣを２５０ｍｌの反応フラスコに取り、１００ｍｌの純水を添加し１日間完全に攪拌溶解させる。
７.  ５０ｍｌのメチルアルコールを加え均一に混合した後、さらに２.８ｍｌのヘキサン酸無水物（Ｈｅｘａｎｏｙｌ  ａｎｈｙｄｒｉｄｅ）を加え２４時間反応させる。
８.  反応が終わった溶液を透析袋によって収集し、まず水とアルコール（１：４）で１日透析を行い、純アルコールを用いて２日間透析を行い酸及びイオンを除去する。
９.  生成物を収集した後、６０℃で１日加熱乾燥させる。生成物は両性改質したキトサン粉末（６Ｃ）である。
【００２２】
製造した注射用インテリジェントゲルは、ここでは（ａ）両性改質したキトサン（ＣＨＣ）及び（ｂ）ＣＨＣ／アルギン酸塩ゲルを例として挙げる。
【００２３】
（ａ）ＣＨＣゲル。本実施例ではβ-グリセロリン酸ナトリウムの電気陰性度及びｐＨ値が塩基性に近づく特性を利用して、注射用インテリジェントゲルを中性に調整し、人体のｐＨ値７.４付近に合わせることができ、β-グリセロリン酸ナトリウムは余分な水酸基（−ＯＨ）を有しキトサンとともに水素結合安定ゲル構造を形成する。他にも、β-グリセロリン酸ナトリウム或いはゲニピン（ｇｅｎｉｐｉｎ）等の架橋剤は、体温下では親・疎水性の両性改質したキトサン高分子と架橋を進め、キトサンゲルは含水溶液中にある状況でも水分子の浸入のせいでゲル構造が徐々に緩むようなことはなく、長時間含水溶液中にある状況でも良好な物理性質を維持できる。その製造ステップは以下のとおりである。
【００２４】
１．  ０.５〜３ｇのＣＨＣ粉末を取って１００ｍｌの脱イオン水（ＤＩ−ｗａｔｅｒ）、リン酸緩衝液（ｐｈｏｓｐｈａｔｅ  ｂｕｆｆｅｒ  ｓｏｌｕｔｉｏｎ，ＰＢＳ）、或いは擬似体液（ｓｉｍｕｌａｔｅｄ  ｂｏｄｙ  ｆｌｕｉｄ，ＳＢＦ）中に溶解させ、０.５〜３％（ｗ／ｖ）のＣＨＣ溶液を製造する。
２．  ＣＨＣ溶液中にグリセロール（ｇｌｙｃｅｒｏｌ）を加え、０〜１０％（ｗ／ｖ）のグリセロールを含有するＣＨＣ溶液を製造する。
３．  ４℃で、既に調合した１０ｍｌＣＨＣ／グリセロール溶液中に０.１〜１ｇのβ-グリセロリン酸ナトリウム（β−ｇｌｙｃｅｒｏｐｈａｓｐｈａｔｅ）を加え、β-グリセロリン酸ナトリウムを１〜１０％（ｗ／ｖ）含有するＣＨＣ／グリセロール溶液を製造し、ｐＨ値を６.５〜７.４に調整する。このＣＨＣ／グリセロール／β-グリセロリン酸ナトリウムの混合液は低温（４〜２０℃）下では可流動のゾル（ｓｏｌ）になり、温度が上昇（３０〜４０℃）すると不可流動のゲル（ｇｅｌ）に変化する。
（ｂ）ＣＨＣ／アルギン酸塩ゲル。製造ステップを以下に説明する。
１．  ２〜４ｇのアルギン酸ナトリウム（ｓｏｄｉｕｍ  ａｌｇｉｎａｔｅ）を取ってそれぞれ１００ｍｌの純水に溶解させる。
２．  ２ｇのＣＨＣ粉末を１００ｍｌの純水中に溶解させ、２％（ｗ／ｖ）のＣＨＣ溶液を製造する。
３．  １０ｍｌ２％のＣＨＣ溶液に１００ｕｌｐＨ＝１１のＮａＯＨ溶液を加え、ＣＨＣ溶液のｐＨ値をほぼ塩基性（ｐＨ＝８.５）に調整する。
４．  １０ｍｌ２％、３％、４％のアルギン酸ナトリウム溶液にそれぞれ１ｍｌのグリセロールを加える。
５.   ＣＨＣとアルギン酸ナトリウム溶液はそれぞれの比率（１：１、１：２）で溶液を混合する。
６．  溶液中にカルシウムイオン（Ｃａ2+）を加えるか酸性環境に調整し、不可流動のゲルを形成する。
【００２５】
上述の注射用インテリジェントゲルの製造完成後、更に進んで薬物分子を覆う磁気感受性ナノカプセル（ｎａｎｏｃａｐｓｕｌｅ）を結合でき、磁場、電場、超音波を利用して薬物放出を制御する特性が得られる。以下に上述のＣＨＣゲルを例としてそのステップを詳細に説明する。
【００２６】
まず、磁気感受性シリカ殻層ナノカプセルを作製する必要がある。酸化鉄ナノ粒子及び薬物をジクロロメタンに溶かし、マイクロエマルション法を用いて油相のジクロロメタン（ｄｉｃｈｌｏｒｏｍｅｔｈａｎｅ）溶液と水相のポリビニル・アルコール（Ｐｏｌｙｖｉｎｙｌ  Ａｌｃｏｈｏｌ）水溶液を混合する。ポリビニル・アルコールは一種の界面活性剤であり、超音波振動を１８０秒行った後、水中油ナノミセルを形成する。そしてテトラエトキシラン（ｔｅｔｒａｅｔｈｏｘｙｓｉｌａｎｅ，ＴＥＯＳ）を加え、ゾル・ゲル法によって、含酸化鉄のナノミセルをシリカを用いて加水分解縮合し、或いは酸性環境下で負電荷ゼタ電位キチンを使用して覆い、シリカ・キチン外殻或いはシリカ‐キチン混合の外殻を形成し、コア内は酸化鉄とポリビニル・アルコールの複合構造の磁気感受性ナノカプセルであり、その直径は約５０〜２００ナノメートル（ｎｍ）である。薬物分子は抗癌剤（ａｎｔｉ−ｃａｎｃｅｒ  ｄｒｕｇｓ）、ペプチド（ｐｅｐｔｉｄｅｓ）、或いはたんぱく質（ｐｒｏｔｅｉｎｓ）でもよい。
【００２７】
簡単な機械式攪拌を経て、製造した磁気感受性ナノカプセルを計量してキトサンゾル中に加え、均一に混ぜ合わせた後低温（４〜２０℃）でｐＨ値を調整し、本来酸性に近かった改質キトサンゾルを人体に近い値に中和し、注射用インテリジェントゲルの人体に対する適合性を高め、３７℃のときは液体のゾルからゲルに変化し、人体に注入後中性固体ゲルを形成する目的を達成する。尚且つ、外部の磁場を利用して磁気感受性ナノカプセルが薬物を注射用インテリジェントゲル中に放出するのを制御し、薬物はゲル中で継続して人体に放出され、段階性制御で長時間作用する薬物放出の特性が得られる。
【００２８】
続けて、本発明は注射用インテリジェントゲルの薬物放出特性を検証し、将来の応用を検討するために、これを薬物キャリアとして動物の体内に注入することができ、薬物放出の制御効果を達成できる。故に、癲癇の治療モデルとして、実験中では、癲癇発作をコントロールするエトスクシミド（ｅｔｈｏｓｕｘｉｍｉｄｅ，ＥＳＭ）の小分子薬物を覆うことにする。この薬物分子はまず磁気感受性ナノカプセルを合成する過程の油相ジクロロメタン（ｄｉｃｈｌｏｒｏｍｅｔｈａｎｅ）の中に溶かし、水相を利用して油相を覆ったとき、薬物を酸化鉄ナノ粒子内に取り込み、磁気感受性ナノカプセルを製作する。また紫外−可分光器を用いて、小分子薬物の放出実験を行う。その実験過程は以下のとおりである。
【００２９】
薬物のイオン水中の吸収波長の強度を計測し、放出薬剤量を決定する。その中のエトスクシミドの吸収波長は２５８ｎｍであり、設定条件は自然下で２ｍｌの注射用インテリジェントゲルを１５ｍｌの遠心分離管に入れ、また８ｍｌの脱イオン水中にも入れ、それぞれ実験を進める。毎回３５分ごとに交流磁場刺激を与え、まだ磁場作用を与えない状況下の薬物の放出速度と、段階性の磁場刺激を与えた状況下での薬物放出の計測結果は図３に示す。そこからわかるのは、注射用インテリジェントゲルは制御性を具えた薬物放出素子として、磁場の制御下で包まれた薬物分子を注射用インテリジェントゲル中に放出することができ、注射用インテリジェントゲルによって緩慢な放出を可能にする。この効果においては、各種薬物及び多方面分野に応用できる。
【００３０】
インテリジェントゲル上にせん断力（ｓｔｒａｉｎ）が加えられ、変形が生じた後、自己復元するという状況を理解するため、続けて図４を参照されたい。Ｇ’はゲルの凝固特性を表し、Ｇ”はゲルの流動特性を表す。Ｇ’がＧ”より大きいとき、インテリジェントゲルは凝固ゲルになる。しかし、インテリジェントゲルに対して十分な大きさのせん断力（変形力）がかけられ他時、インテリジェントゲルは流動性を有するようになるゾルゲル変化を起こし、このときＧ’はＧ”よりちいさくなるため、可塑性の性質を有することになる。
【００３１】
図５は注射用インテリジェントゲルの自己治癒のサンプル実例の写真である。（Ａ）は２つの分離した注射用インテリジェントゲルであり、この２つのゲルが相互接合する場合、（Ｂ）、（Ｃ）が示すように、即時に接合する。言い換えれば、本発明のインテリジェントゲルは専門家によって外力を加えられることで希望の形状に復元される、或いは別にこのゲルを添加することで必要な体積に達する。添加するゲルはもとのゲルと完全な結合を成すことができるので、自己修復の機能を有する。
【００３２】
本発明は前述の実施例をもって上記のように開示したが、それは本発明を限定するものではない。本発明の精神から離れない範囲で加えた変更や潤色は全て、本発明の特許保護範囲内に属するものとする。本発明の定める保護範囲は、本願に付する特許請求の範囲を参考にされたい。
【図１】
0005277281.tif 000002
【図２】
0005277281.tif 000003
【図３】
0005277281.tif 000004
【図４】
0005277281.tif 000005
【図５】
0005277281.tif 000006